(57)【特許請求の範囲】
【請求項１】
Ｃ：２．５〜５重量％、Ｓｉ＝０．５〜２重量％、残部がＦｅ及び不可避不純物からなり、断面組織がフェライト組織またはフェライトとパーライトの混合組織又はパーライト組織中に塊状の黒鉛が分散し粉末の表面に析出黒鉛が付着又は被覆されている鋳鉄粉４０〜６０重量部と、Ｍｏ：０．５〜２重量％、Ｎｉ：０．５〜４重量％、残部がＦｅ及び不可避不純物からなる合金鉄粉又は前記組成と等量になる鉄モリブデン合金粉とニッケル粉６０〜４０重量部とを、合計１００重量部となるように混合した混合粉を圧縮成形して圧粉体とし、この圧粉体を焼結した鉄系焼結合金であって、焼結体組織の鋳鉄粒子部分のマトリックスはフェライトとパーライトの混合組織又はパーライト組織であってその中にＡＳＴＭ  Ａ２４７におけるＩＶ〜ＶＩに相当する形状の黒鉛が分散しており、且つＭｏ及びＮｉを含有するほかのマトリックス組織はベイナイト組織又はマルテンサイトとベイナイトとの混合組織であることを特徴とする耐摩耗性鉄系焼結合金。
【請求項２】
前記鋳鉄粉がさらにＣｅ：０．０１〜０．５重量％を含むことを特徴とする請求項１記載の耐摩耗性鉄系焼結合金。
【発明の詳細な説明】
【０００１】
【発明の属する技術分野】
本発明は、強度が高く摺動摩擦係数が低い黒鉛分散型耐摩耗性鉄系焼結合金に関し、比較的高い荷重で使用される摺動部材として利用される焼結合金を提供するものである。
【０００２】
【従来の技術】
鉄基マトリックスに黒鉛が分散した焼結合金は、黒鉛がもつ固体潤滑作用が得られ、摺動部材に適している。このような黒鉛分散鉄系焼結合金は、鉄粉に黒鉛粉を添加した粉末を圧粉、焼結する製法によって製造したのでは、均質な黒鉛の分散と材料強度が両立するようなものが得難い。従って、従来、鋳鉄粉をベースにした製法が提案されている。
【０００３】
例えば、特開平６−３２２４７０号公報には、Ｃ：２．５〜５重量％、Ｓｉ：０．５〜２重量％、残部がＦｅであって塊状黒鉛が分散していると共に粉末表面が析出黒鉛で被覆されている組織の鋳鉄粉、又はこの鋳鉄粉に純鉄粉を５０重量％以下添加した混合粉末を圧粉成形し、無酸化ガス雰囲気中で温度１１２０℃で焼結する技術が開示されている。
【０００４】
得られる合金は、鋳鉄粉だけで作られた前者では、組織がフェライト組織又はフェライトとパーライトの混合組織又はパーライト組織であって、その中に塊状の黒鉛が分散している。鋳鉄粉と純鉄粉とを混合した後者では、前記組織の粒子に加え、純鉄粉で添加した部分がフェライト組織又はフェライトとパーライトの混合組織となった鉄−炭素系の粒子が分散したものとなる。
【０００５】
これらの焼結体の曲げ強さは、前者では４２１〜６３７ＭＰａ（４３〜６５ｋｇｆ／ｍｍ2）、後者では５７８〜７５５ＭＰａ（５９〜７７ｋｇｆ／ｍｍ2）であり、滑り速度３ｍ／ｓｅｃの乾式摩擦における摩擦係数が、前者では０．３７〜０．４２、後者で０．３９〜０．４５となっている。
【０００６】
【発明が解決しようとする課題】
このような焼結合金は、摺動面に黒鉛が効率よく存在するため、摩擦係数が比較的低く、焼付きが起こり難いものではあるが、更に強度の高いものであれば、焼結合金の用途を拡大することができる。本発明は摩擦係数が低く強度が高い鋳鉄系の焼結合金を少ない添加元素で得ることを目的とする。
【０００７】
【課題を解決するための手段】
上記目的を達成するための本発明の耐摩耗性鉄系焼結合金は、Ｃ：２．５〜５重量％、Ｓｉ＝０．５〜２重量％、残部がＦｅ及び不可避不純物からなり、断面組織がフェライト組織またはフェライトとパーライトの混合組織又はパーライト組織中に塊状の黒鉛が分散し粉末の表面に析出黒鉛が付着又は被覆されている鋳鉄粉４０〜６０重量部と、Ｍｏ：０．５〜２重量％、Ｎｉ：０．５〜４重量％、残部がＦｅ及び不可避不純物からなる合金鉄粉又は前記組成と等量になる鉄モリブデン合金粉とニッケル粉６０〜４０重量部とを、合計１００重量部となるように混合した混合粉を圧縮成形して圧粉体とし、この圧粉体を焼結した鉄系焼結合金であって、焼結体組織の鋳鉄粒子部分のマトリックスはフェライトとパーライトの混合組織又はパーライト組織であってその中にＡＳＴＭ  Ａ２４７におけるＩＶ〜ＶＩに相当する形状の黒鉛が分散しており、且つＭｏ及びＮｉを含有するほかのマトリックス組織はベイナイト組織又はマルテンサイトとベイナイトとの混合組織であることを特徴とする耐摩耗性鉄系焼結合金である。
【０００８】
さらに上記（Ａ）の前記鋳鉄粉にＣｅを０．０１〜０．５重量％添加すると析出黒鉛をより球状化させるので好ましい。
【０００９】
【発明の実施の形態】
本発明は、実験により得た次の知見に基づいて完成したものである。
【００１０】
（１）鋳鉄粉としては、鉄合金マトリックス中に黒鉛が小さく塊状に析出していて、その粉末表面にも析出した黒鉛が全面又は断続的に被覆された状態の鋳鉄粉を用いると、焼結合金の表面に固体潤滑作用のある黒鉛が露出した状態の焼結合金を得ることができ、この焼結合金は耐摩耗性がよい。
【００１１】
（２）強度を高くするには、鋳鉄粉に鉄粉又は低合金粉を添加した複合形態とし、添加元素としては、通常の焼結炉の冷却速度（５〜１５℃／ｍｉｎ．）で大部分がベイナイト組織を生成するような、焼入れ性を向上する作用のあるＮｉとＭｏの組合せで添加するのが効果的である。
【００１２】
（３）ベイナイト組織は、他の組織に比べて耐摩耗性及び摺動性が優れている。
【００１３】
（４）また、マルテンサイト組織が混在すると強度を高めるが、マルテンサイトが支配的になると耐摩耗性及び摺動性が劣化する。
【００１４】
（５）黒鉛が分散した鋳鉄系の領域と主にベイナイト組織の領域とが混合した斑組織は、互いの性質が相補って摺動特性と強度を兼ね備えたものとなる。各領域の比率は１：１前後がよい。
【００１５】
（６）ベイナイト組織の領域を構成するためのＮｉ、Ｍｏ及びＦｅは、
（イ）Ｆｅ−Ｎｉ−Ｍｏ合金粉、
（ロ）Ｆｅ−Ｍｏ合金粉とカーボニルＮｉ粉の組合せ、
（ハ）Ｍｏ濃度が高いＦｅ−Ｍｏ合金粉とカーボニルＮｉ粉及び純鉄粉の組合せ
のいずれかを採用することができる。しかし、（イ）は粉末の圧縮性が僅かに劣ること（  ハ）は焼結でＭｏがマトリックスに拡散し難いことから（ロ）の形態が最もよい。
【００１６】
（７）焼結体の黒鉛分散組織における黒鉛の形態はできるだけ塊状に近い状態（ＡＳＴＭ  Ａ２４７のＩＶ〜ＶＩ）が強度と潤滑によい結果を示す。
【００１７】
（８）焼結体の断面気孔形状もまた円形に近い状態ほど強度が高く、焼結温度は１１４０℃前後が良い結果を示す。
【００１８】
（９）焼結の進行に及ぼす焼結雰囲気は、温度と時間を一定としたとき、水素と窒素の混合ガス中が焼結の進行が最も速く、真空中、炭化水素分解ガス中の順に比較的遅くなる。
【００１９】
次に、本発明に用いられる黒鉛が分散した組織の鋳鉄粉は、特開平６−３２２４７０号公報に記載されているように、Ｃ，Ｓｉを含有する溶湯をアトマイズした粉末を無酸化ガス雰囲気中で温度９００℃程度に保持した後、毎分１０℃程度の速度で冷却して作られる。焼鈍した鋳鉄粉は組織がフェライト組織又はフェライトとパーライトの混合組織又はパーライト組織であり、塊状に析出した黒鉛が分散していると共に粉末表面にも析出した黒鉛が全面または断続的に被覆されている状態になる。
【００２０】
鋳物粉の炭素量は、２．５重量％未満では遊離黒鉛量が少なく摺動特性に影響する。５重量％を越えると焼結性が悪くなり強度が低下する。
【００２１】
黒鉛化促進元素のＳｉは、０．５重量％未満では効果が不完全で摩擦特性が不十分である。２重量％を越えると粉末が硬くなって圧縮性が低くなるほか、焼結体強度が低下する。
【００２２】
析出黒鉛をより球状化させるために０．０１〜０．５重量％のＣｅを添加することもできる。また、鋳物粉には通常０．１〜１重量％程度のＭｎ、その１／１０程度のＳ、微量のＰ，Ｍｇ等が含まれているが、本発明においてはこれらは含有量の多少による作用効果の差異は微少であるため、不可避不純物とする。
【００２３】
一方、主にベイナイト組織のマトリックスを形成するための鉄基合金の添加元素としてはＭｏ及びＮｉが選択される。
【００２４】
鋼の連続冷却変態（Ｃ・Ｃ・Ｔ）曲線または温度時間変態（Ｔ・Ｔ・Ｔ）曲線で説明されるように、ベイナイトの変態はパーライト生成温度とマルテンサイト生成温度との中間温度範囲で生じる。通常の焼結冷却速度で主にベイナイト変態するには、焼入れ性を向上させなければならない。焼入れ性の向上はマルテンサイト変態またはベイナイト変態する冷却速度領域を広くすることによって得られる。Ｍｏは焼入れ性の向上に極めて有効でベイナイト化に効果がある。Ｎｉは焼入れ性を向上しマルテンサイト化に効果がある。また、強さや靱性を増加する効果がある。
【００２５】
Ｍｏ及びＮｉの含有量は、焼結体の摺動摩擦係数には影響を及ぼさない。
【００２６】
Ｍｏは、前記鋳鉄粉を除いた鉄合金部分を１００として０．５重量％より少なくても２重量％より多くても焼結強度が低くなるので０．５〜２重量％とした。さらに、１〜１．５重量％のとき最も高い強度を示す。
【００２７】
Ｎｉも同様な傾向を示し、０．５重量％より少なくても４重量％より多くても焼結強度が低くなり好ましくない。さらに好適には、２〜３重量％のとき最も高い強度を示す。
【００２８】
炭素は黒鉛粉を特別に添加しなくても鋳物粉に含まれる炭素から供給される。また、焼結雰囲気ガスを炭化水素分解ガスにすると雰囲気ガスからも供給することができる。
【００２９】
次に、代表的な実験データにより本発明を詳細に説明する。
【００３０】
準備した原料粉は下記の通りである。
（１）粒度が１００メッシュ以下の鋳物粉
Ｓｉ：１．５重量％一定とし、Ｃ：２．１〜５．５重量％の範囲の５種類の粉末、及びＣ：３．４重量％一定とし、Ｓｉ：０．４〜２．２重量％の範囲の５種類の粉末を準備した。いずれもアトマイズした粉末を温度９００℃に保持した後、毎分１０℃の速度で冷却して作られた。この鋳物粉はフェライトとパーライトの混合組織中及び粉末表面に黒鉛が析出している。
（２）粒度が１００メッシュ以下のアトマイズ純鉄粉
不可避の不純物としてＭｎ、Ｓｉが含まれている。
（３）粒度が１００メッシュ以下のアトマイズ合金鉄粉
Ｍｏ含有量が０．４重量％〜２．２重量％の範囲内の５種類を調製した。不可避の不純物としてＭｎ、Ｓｉが含まれている。
（４）粒度が３５０メッシュ以下のカーボニルニッケル粉
（５）ステアリン酸亜鉛粉
各混合粉には０．７５重量％のステアリン酸亜鉛が添加された。
【００３１】
各混合粉は曲げ強さ試験片及びリングオンブロック試験のリング形状に圧粉され、水素と窒素の混合ガス中で焼結した。焼結温度は鋳物粉に純鉄粉を添加した比較例は特開平６−３２２４７０号公報に記載していると同様に１１２０℃、本発明に係る試料は１１４０℃である。
【００３２】
焼結後の温度冷却速度は、いずれも変態領域の平均で１０℃／ｍｉｎである。
【００３３】
以下に示す特性値は、いずれも焼結体密度６．７ｇ／ｃｍ3で示されている。
【００３４】
曲げ強度はスパン１インチの３点曲げによる最大荷重である。
【００３５】
摩擦係数は、リングオンブロック摩擦試験機により、相手ブロック材がＳＣＭ４２０浸炭熱処理材で、ギヤオイル中で摩擦荷重１４７ＭＰａ（１５ｋｇｆ／ｍｍ2）、摩擦速度３ｍ／ｓｅｃとした。
【００３６】
［比較例の特性］
鋳鉄粉は、Ｃ：３．４重量％、Ｓｉ：１．０重量％で、純鉄粉と１：１の割合で混合した。曲げ強度は７４５ＭＰａであった。また、摩擦係数は０．０６であった。
【００３７】
［本発明に係る鋳物粉中のＳｉ量の影響］
鋳物粉の組成は、Ｃ：３．４重量％一定としてＳｉ：０．４〜２．２重量％の範囲の５種類で、この粉末と、それぞれＭｏ：１．５重量％含有のアトマイズ合金鉄粉９８重量％とＮｉ粉２重量％との混合粉とを１：１の割合で混合した。
【００３８】
全体組成では、Ｃ：１．７重量％、Ｓｉ：０．２〜１．１重量％の範囲、Ｍｏ：１．７５重量％、Ｎｉ：１．０重量％、残部Ｆｅ及び不純物となる。
【００３９】
各試料の特性は表１に示す通りで、鋳物粉中のＳｉ量が０．５重量％より少ないと摩擦係数が大きく、２重量％を越えると摩擦係数は低いが曲げ強さは低下することが分かる。
【００４０】
【表１】
0004051167.tif 000002
【００４１】
［本発明に係る鋳物粉中のＣ量の影響］
鋳物粉の組成は、Ｓｉ：１．０重量％一定とし、Ｃ：２．１〜５．５重量％の範囲の５種類とした。これらの粉末と、Ｍｏ：１．５重量％含有のアトマイズ合金鉄粉９８重量％とＮｉ粉２重量％との混合粉とを１：１の割合で混合した。
【００４２】
全体組成では、Ｃ：１．０５〜２．７５重量％の範囲、Ｓｉ：０．５重量％、Ｍｏ：０．７５重量％、Ｎｉ：１．０重量％、残部Ｆｅ及び不純物となる。
【００４３】
各試料の特性は表２に示す通りで、鋳物粉中のＣ量が２．５重量％より少ないと摩擦係数が大きく、５重量％を越えると摩擦係数は低いが曲げ強さは低下することが分かる。
【００４４】
【表２】
0004051167.tif 000003
【００４５】
［本発明に係る鋳物粉を除くマトリックス中のＭｏ量の影響］
鋳物粉としては、Ｓｉ：１．０重量％、Ｃ：３．４重量％の鋳物粉を用い、この鋳物粉と、Ｍｏ含有量が異なる５種類のアトマイズ合金鉄粉９８重量％にそれぞれＮｉ粉２重量％とで１００重量％となる混合粉とを１：１の割合で混合した。
【００４６】
各試料は、全体組成では、Ｃ：１．７重量％、Ｓｉ：０．５重量％、Ｍｏ：０．２〜１．１重量％の範囲、Ｎｉ：１．５重量％、残部Ｆｅ及び不純物となる。
【００４７】
各試料の特性は表３に示す通りで、合金鉄粉中のＭｏ量は摩擦係数に影響を及ぼさないが、Ｍｏ量が０．５重量％より少ないと大幅に曲げ強度が低下し、２重量％を越える場合も曲げ強さが低下することが分かる。全体組成におけるＭｏ量は０．５〜０．８重量％のとき強度が高い。
【００４８】
【表３】
0004051167.tif 000004
【００４９】
［本発明に係る鋳物粉を除くマトリックス中のＮｉ量の影響］
鋳物粉の組成は、Ｓｉ：１．０重量％、Ｃ：３．４重量％のものを用い、この鋳物粉と、Ｍｏ：１．５重量％含有のアトマイズ合金鉄粉とＮｉ粉０．５〜４．４重量％とで１００重量％である混合粉とを１：１の割合で混合した。
【００５０】
各試料の全体組成は、Ｃ：１．７重量％、Ｓｉ：０．５重量％、Ｍｏ：０．７２〜０．７５重量％、Ｎｉ：０．２５〜２．２重量％、残部Ｆｅ及び不純物となる。
【００５１】
各試料の特性は表４に示す通りで、Ｎｉ量は摩擦係数に影響を及ぼさないが、Ｎｉ量が０．５重量％より少なく、４重量％を越える場合は曲げ強さが大幅に低下することが分かる。全体組成におけるＮｉ量は１〜１．５重量％のとき強度が高い。
【００５２】
【表４】
0004051167.tif 000005
【００５３】
［本発明に係る鋳物粉と他方の合金部分の混合割合の影響］
鋳物粉の組成は、Ｓｉ：１．０重量％、Ｃ：３．４重量％のものを用い、この鋳物粉と、Ｍｏ：１．５重量％含有のアトマイズ合金鉄粉９８重量％とＮｉ粉２重量％の混合粉とを、各種組合せ比率（重量部）を変えて、混合粉１００重量部を作成した。
【００５４】
各試料の特性は表５に示す通りで、鋳物粉の量が４０重量％より少ないと摩擦係数が高く、鋳物粉の量が増加すると摩擦係数が低下する。一方、曲げ強さは、鋳物粉の量が少ないと高く、鋳物粉の量が増加するにつれて低下し、６０重量部を越えると著しく低下している。鋳物粉の量は４０〜６０重量部が良好な特性を示している。
【００５５】
【表５】
0004051167.tif 000006
【００５６】
上述したように、本発明の焼結合金は、従来のものに比べて摩擦係数は僅かに低く、曲げ強度は約１００ＭＰａ程度（約１３％程度）高くなっている。
【００５７】
本発明の焼結合金の断面顕微鏡組織は、鋳鉄粒子部分はマトリックスがフェライトとパーライトの混合組織又はパーライトの組織でその中に黒鉛が分散している。黒鉛の形状は必ずしも画然とした形状ではないが、図１に示すようなＡＳＴＭ  Ａ２４７におけるＩＶ〜ＶＩに相当する塊状である。
【００５８】
一方、Ｎｉ及びＭｏを含有する他のマトリックス組織は、ベイナイトまたはベイナイトの量が多いマルテンサイトとベイナイトとの混合組織をしている。Ｆｅ−Ｎｉ−Ｍｏ合金粉を用いて作られる合金はマルテンサイト組織が生成しにくいものとなるが、Ｎｉをニッケル粉の形で添加して作られる合金は、Ｎｉの濃度の高い部分が形成されると、その部分がマルテンサイト組織になりやすくなる。
【００５９】
このような合金組織設計によれば、鋳鉄粒子部分の比較的柔らかいマトリックスと、黒鉛の固体潤滑作用と、比較的硬く耐摩耗性及び摺動特性のよいベイナイト組織のマトリックスとの混合組織を得ることができ、それぞれの性質が相まって、強度が高く摩擦係数が低い特性を有する、耐摩耗性鉄系焼結合金を得ることができる。
【００６０】
【発明の効果】
上述したように、この発明による鉄系焼結合金によれば、鋳物材料のような摺動摩擦特性を示すと共に強度が１０％程度高い焼結合金を提供することができるので、各種機械要素の信頼性を高め鉄系焼結材料の適用範囲を拡大することができる。
【図面の簡単な説明】
【図１】ＡＳＴＭ  Ａ２４７（ＳＴＡＮＤＡＲＤ  ＭＥＴＨＯＤ  ＦＯＲ  ＥＶＡＬＵＡＴＩＮＧ  ＴＨＥ  ＭＩＣＲＯＳＴＲＵＣＴＵＲＥ  ＯＦ  ＧＲＡＰＨＩＴＥＣＡＳＴＩＮＧＳ）におけるタイプＩ〜ＶＩの形状を示す断面組織模式図である。
【図１】
0004051167.tif 000007